Способ извлечения никеля из окисленных никелевых руд
METHOD OF NICKEL EXTRACTION FROM OXIDE-BEARING NICKEL ORES

Изобретение относится к области цветной металлургии и может быть использовано в геотехнологии для извлечения никеля из окисленных никелевых руд.
Известен способ выщелачивания никеля и кобальта из никель- и кобальсодержащих латеритных руд (патент РФ №2333972, МПК С22В 23/00, С22В 3/14, опубл. 20.09.2008), основанный на обжиге исходной руды в восстановительной атмосфере при Т 600-850°С для выделения никеля и кобальта в выщелачивающий раствор.
Недостатками данного способа являются значительный расход топлива на стадии восстановительного обжига, повышенное количество серы, содержащееся в топливе, которое приводит к потерям аммиака в виде тиосульфата или сульфата на стадии аммиачно-карбонатного выщелачивания, а также повышенные температуры выщелачивания (около 60°С).
Известен способ извлечения металлов из силикатных никелевых руд (патент РФ №2432409, МПК С22В 23/00, С22В 3/14, С22В 3/08, опубл. 27.10.2011), заключающийся в рудоподготовке силикатной никелевой руды дроблением, классификацией и сортировкой, выщелачивании из руды кремния культуральной средой силикатных бактерий и последующее извлечение никеля из кека.
2
4
3
3
Высокие концентрации HSO (50-450 г/дм) на выщелачивание никеля из кека, повышенное содержание железа в растворах выщелачивания (порядка 18,5 г/дм), которое требует предварительного осаждения Fe перед переработкой растворов, являются основными недостатками данного способа.
Наиболее близким к заявленному является способ извлечения никеля из окисленных никелевых руд (патент РФ №2430172, МПК С22В 23/00, С22В 3/08, опубл. 27.09.2011), включающий кучное выщелачивание никеля раствором серной кислоты, нейтрализацию продуктивного раствора, сорбцию из него никеля на ионите, переработку десорбата с получением никеля, подачу раствора рафината на кучное выщелачивание руды при его обороте и циркуляции - прототип.
2
4
3
Недостатком данного способа являются повышенные концентрации HSO (100 г/дм). Это приводит к повышенному выщелачиванию железа и других примесей, в результате чего необходима предварительная нейтрализация перед дальнейшей переработкой растворов.
Техническим результатом данного изобретения является получение продукционных безжелезистых растворов и снижение расхода реагентов за счет выщелачивания малоконцентрированными растворами серной кислоты.
3
3
3
Технический результат достигается тем, что в способе извлечения никеля из окисленных никелевых руд путем кучного выщелачивания никеля раствором серной кислоты, где выщелачивание проводят постадийно в три этапа: на первом этапе поддерживают концентрацию раствора серной кислоты 15 г/дм и до 10% извлечения Ni из руды, на втором - поддерживают концентрацию раствора серной кислоты 10 г/дм, а на третьем этапе выщелачивание проводят водным раствором серной кислоты с концентрацией 5 г/дм.
2
4
3
2
4
Оксиды железа в верхних слоях выщелачиваются с образованием Fe(SO), который при дальнейшем вертикальном продвижении растворов (просачивании растворов через руду), при рН больше 2 гидролизуется с образованием HSO и осадков гидратов и основных гидратов железа, которые остаются в толще руды по реакции:
2
4
2
4
Выделяющаяся HSO затрачивается на выщелачивание только полезных компонентов руды, Ni, Со, Мn и Mg. Таким образом, во-первых, полезно используется HSO, подаваемая с растворами орошения, а во-вторых, за счет повышения рН до 3-3,5 в выходящих продукционных растворах отсутствует нежелательная примесь - сульфат железа.
Сущность изобретения заключается в использовании серной кислоты с более низкими концентрациями.
2
4
2
4
3
3
3+
Проведение первоначального выщелачивания растворами с концентрацией HSO 15 г/дм в подаваемый раствор, а затем на второй и третьей стадиях выщелачивания растворами с более низкой концентрацией HSO (10 и 5 г/дм, соответственно) позволяет повысить скорость нейтрализации кислотоемких составляющих элементов пустой породы (до 10% извлечения Ni), снизить расход кислоты и получить чистые безжелезистые растворы за счет снижения затрат на выщелачивание никеля и избавиться от нежелательных примесей сульфата Fe.
2
4
3
В случае выщелачивания избыточным количеством HSO с концентрацией 15 г/дм при рН меньше 1,5-2 получают продукционные растворы, содержащие ионы железа. Эти растворы подаются вновь на орошение без добавления серной кислоты. Таким образом, сущность изобретения заключается в выщелачивании растворами концентрации 5-15 г/дм, при которой в выходящих продукционных растворах водородный показатель (рН) не превышает 3-3,5.
Заявленный способ выщелачивания прошел испытания в лабораторных условиях.
Пример 1
3
3
Выщелачивание проводили в перколяторе объемом 3800 см. Плотность орошения - 300 дм/т руды. Масса руды в перколяторе 3,68 кг. Время выщелачивания 450 суток. Химический, минералогический и фракционный состав руды приведен в таблицах 1, 2 и 3.
3
3
Руду обрабатывали растворами серной кислоты концентрацией 15 г/дм, для нейтрализации свободных оснований с получением кислых продукционных растворов, содержащих Ni и Со. Получаемые слабокислые растворы доукрепляли 6-8 раз серной кислотой до первоначальной концентрации (15 г/дм) и вновь направляли на выщелачивание. В результате выщелачивания были получены при рН равной 1,2 высокожелезисто-магнезиальные продукционные растворы с содержанием, г/л: 9,97 Fe, 0,93 Ni, 0,037 Со, 8 Mg и 1,26 Мn.
Полученные растворы без предварительной очистки от примесей Fe и других металлов непригодны для переработки как экстракционными, так сорбционными и гидролитическими методами.
Пример 2
3
3
Выщелачиванию подвергалась руда того же состава, что и в предыдущем примере. Отличительной особенностью данного опыта было то, что плотность орошения была снижена с 300 г/дм до 70 г/дм с целью получения более концентрированных по никелю и кобальту растворов. Время выщелачивания 350 суток.
2
4
3
На начальной стадии руду выщелачивали до 10%-ного извлечения никеля (после каждого этапа отбирали пробу на химический анализ). При выщелачивании руды на данном этапе подавали растворы HSO с концентрацией 15 г/дм и вновь направляли на выщелачивание 6-7 раз продукционные растворы без доукрепления серной кислотой с целью повышения содержания никеля и снижения концентрации железа. В результате при рН, равной 1,5, были получены растворы с меньшим содержанием железа и большей концентрацией по никелю, г/л: 7,31 Fe, 2,27 Ni, 0,098 Со, 16,24 Mg, 2,14 Mn.
2
4
3
3
При дальнейшем выщелачивании (проводили в 3-4 этапа до 40-50%-го извлечения, после каждой стадии отбирали пробу на химический анализ) концентрацию HSO снизили до 10 г/дм, с получением при рН равной 2 растворов, содержащих, г/дм: 2,4 Ni, 1,93 Fe, 0,127 Со, 21,23 Mg, 3,14 Mn.
Данные растворы предполагается подавать на порцию свежей руды с целью удаления железа и увеличения концентрации никеля в растворе.
Пример 3
3
3
3
Выщелачивание проводили при тех же условиях, что и в предыдущем примере. Выщелачивание вели в три стадии. На первой стадии руду выщелачивали до 10%-ного извлечения Ni, после каждого этапа отбирали пробу руды на химический анализ. При выщелачивании подавали растворы серной кислоты (15 г/дм) и полученные растворы вновь подавали на выщелачивание без доукрепления. На второй стадии выщелачивание проводили до 40%-ного извлечения Ni растворами с концентрацией серной кислоты 10 г/дм, а третью стадию проводили до 80%-ного извлечения Ni при пониженной концентрации серной кислоты 5 г/дм (рН~1-1,5).
2
4
3
3
3
На третьей стадии выщелачивания при концентрации HSO в подаваемых растворах 5 г/дм концентрация железа в продукционных растворах снизилась до 0,01-0,03 г/дм и были получены безжелезистые растворы, г/дм: 2,5 Ni; 0,09 Со; 0,02 Fe; 11,8 Mg; 2,43 Mn; 4,17 Al.
Извлечение никеля и кобальта из руды в раствор составило 80 и 100% соответственно, а расход кислоты составил 151,83 кг/т руды.
Как видно из таблицы, заявленный нами способ извлечения никеля из окисленных никелевых руд по сравнению с прототипом (патент РФ №2430172, МПК С22В 23/00, С22В 3/08, опубл. 27.09.2011) позволяет примерно в два раза снизить расход кислоты на выщелачивание руды и получить практически безжелезистые растворы. Такие растворы без очистки их от примесей пригодны для дальнейшей переработки экстракционными, сорбционными, гидролитическими и другими способами.